(57)【要約】      （修正有）【課題】産業廃水あるいは家庭雑排水等の浄化処理に寄与する微生物が繁殖しやすい担体となる廃水浄化処理用基材であって、木質チップ片から、より安価な製造方法で得られる廃水浄化処理用基材、及びその製造方法を提供する。【解決手段】木材をチップ化した木材片を超音波にて加振された炭酸ナトリウム希釈水中で洗浄処理し、さらに、超音波にて加振された酸化チタンの微粉末の溶液で洗浄処理した後、乾燥したものを廃水浄化処理用基材とする。【選択図】図１
2009160564.tif 000002
【特許請求の範囲】
【請求項１】
木材をチップ化した木材片を超音波にて加振された炭酸ナトリウム希釈水中で洗浄処理し、さらに、超音波にて加振された酸化チタンの微粉末の溶液で洗浄処理した後、乾燥したことを特徴とする廃水浄化処理用基材。
【請求項２】
請求項１に述べた廃水浄化処理用基材の製造方法。
【請求項３】
請求項１に述べた木材をチップ化した木材片の大きさを、６±１ｍｍの粒径に選別した後、超音波にて加振された温度が４０〜５０℃の炭酸ナトリウムの濃度が１０±２％の希釈温水にて６０分間程度撹拌洗浄し、さらに、超音波にて加振された温度が３０〜５０℃の酸化チタンの微粉末の濃度が０．５±０．１％の溶液にて１２０〜１８０分間洗浄処理した後、乾燥したことを特徴とする廃水浄化処理用基材。
【請求項４】
請求項３に述べた廃水浄化処理用基材の製造方法。
【発明の詳細な説明】
【技術分野】
【０００１】    本発明は産業廃水あるいは家庭雑排水等の浄化処理に寄与する微生物が繁殖しやすい担体となる廃水浄化処理用基材ならびにその製造方法に関する。
【背景技術】
【０００２】    従来、木質チップ片を使った産業廃水あるいは家庭雑排水等の浄化処理あるいは生ゴミ、汚泥の処理に対しては各種の提案がなされており、浄化処理用基材についても、微生物が繁殖しやすくするために粒径に対する制限、あるいは、素材として微生物が繁殖しやすい多孔質材である杉などを無処理で使用するもの、微生物が繁殖しやすくするために多孔質化を図るための処理、例えば、酸・アルカリ処理をするもの、あるいは、過熱加圧水蒸気で半炭化処理するもの等々があり、処理方法、製造方法についても各種の提案がなされているが、中でも、本発明の発明者が特許第３４４８８１３号にて開示したように、木材をチップ化した木材片を加熱処理後、炭酸ナトリウム希釈温水で洗浄し、更に、酸化マグネシウムおよび酸化チタンの微粉末の溶液でエアレーション処理した後、乾燥した廃水浄化処理基材があり、該基材を使用した廃水浄化処理プラントが各地で実用稼動されている。（例えば、特許文献１参照）【０００３】
【特許文献１】特許第３４４８８１３号公報
【発明の開示】
【発明が解決しようとする課題】
【０００４】  上記に述べたように、微生物の担体となる木材片の処理方法について注目すると、特許第３４４８８１３号公報においては、チップ化した木材片の加熱処理工程が必要であり、処理剤においても酸化マグネシウムおよび酸化チタンの微粉末が必要であるので、廃水浄化処理のコスト低減のために更なる工程の簡素化や処理剤の低減などが望まれている。
【課題を解決するための手段】
【０００５】  上記課題を解決するために、本発明においては請求項１に述べたごとく、木材をチップ化した木材片を超音波にて加振された炭酸ナトリウム希釈水中で洗浄処理し、さらに、超音波にて加振された酸化チタンの微粉末の溶液で洗浄処理した後、乾燥したものを廃水浄化処理用基材とすることである。【０００６】  さらに、その効果を顕著に引き出すために、請求項３に述べたごとく、チップサイズを限定し、処理条件も限定することである。即ち、木材をチップ化した木材片の大きさを、６±１ｍｍの粒径に選別した後、超音波にて加振された温度が４０〜５０℃の炭酸ナトリウムの濃度が１０±２％の希釈温水にて１２０〜１８０分間洗浄し、さらに、超音波にて加振された温度が３０〜５０℃の酸化チタンの微粉末の混合液の濃度０．５±０．１％の溶液にて１２０〜１８０分間洗浄処理した後、固液分離した後に乾燥したものを廃水浄化処理用基材とすることである。
【発明の効果】
【０００７】  以上に述べたごとく、本発明の超音波振動下における化学処理を行うことにより、従来必要であった装置や処理剤の一部を省略した上で、各種の木材を従来技術に比べてより多孔質化した廃水浄化処理用基材を供することができる。このことにより、森林間伐材や倒木、河川やダムや湖沼での流木、解体家屋からの木質廃材など木材であればその素性、種類を問わず廃水浄化処理用基材としてより有効に利用できるようになるので、現在では利用価値のない木材資源のリサイクル活用の手段として一層の期待がひろがると共に、廃水浄化処理そのものも、より低コストで有効に行われることになるので、さらなる環境への負荷低減に貢献できるものと期待できる。
【発明を実施するための最良の形態】
【０００８】  本発明の実施の形態は、図１に示す工程を使って浄化処理用基材を、森林間伐材や倒木、河川やダムや湖沼での流木、解体家屋からの木質廃材などの各種木材を原料として、該木材を破砕機によりチップ化した後、該木材片の大きさを選別機により６±１ｍｍの粒径に選別したものを、超音波にて加振された温度が３０〜５０℃の炭酸ナトリウムの濃度が１０±２％の希釈温水にて６０分間程度撹拌洗浄し、さらに、超音波にて加振された温度が３０〜５０℃の酸化チタンの微粉末の濃度が０．５±０．１％の溶液にて１２０〜１８０分間洗浄処理した後、固液分離した後に乾燥したものを浄化処理用基材とすることである。【０００９】  尚、超音波による加振の方法は図１に示すように、超音波発生装置から反応槽内の振動板に伝達することで得られる。【００１０】  また、使用する超音波発生装置については、図１に示す定格品に限定するものではなく、市販品の中から選出すればよい。【００１１】  次に、本発明品と特許第３４４８８１３号の廃水浄化処理用基材の処理方法の違いによる各種特性の比較を表１にて示す。
【表１】
2009160564.tif 000003
【００１２】  さらに、廃水浄化処理用基材の違いによる廃水処理効果を図２の装置を使って比較したところ、表２に示す結果が得られた。このことにより本発明の廃水浄化処理用基材の有効性が実証できた。【００１３】  当社における本発明品と特許第３４４８８１３号の廃水浄化処理用基材の違いによる廃水処理の実験結果は次の通りである。
条件；  ・外気温          １５．６℃
・サンプル資料    牛乳廃水
・ＢＯＤ          １５００ｐｐｍ
・ＳＳ            １０００ｐｐｍ
・Ｐｈ            ２．１
・廃水量          １０００リットル
・処理用基材      １ｍ３
実験方法；廃水処理タンク（９００ｍｍ×９００ｍｍ×１８００ｍｍ）に処理用基材を充填し、上方より注入ポンプ（０．１５Ｋｗ）にて流入管（ＶＰ４０）を通して廃水を注入し、接触濾過して出て来た処理水を採水タンク（３００ｍｍ×３００ｍｍ×３００ｍｍ）で受けてサンプリングした。
【表２】
2009160564.tif 000004
使用測定器；（株）シロ産業  全自動水質測定器  ＢＣ−１
（株）シロ産業  ポータブルＰｈ計  ＣＨＭ２０Ｐ【００１４】  尚、本発明に使用される木材は基本的には廃木材の活用を目的とするものであるが、木質材であればその素性は問わない。【００１５】  また、前記記述展開においては、本発明の浄化処理用基材を産業廃水あるいは家庭雑排水等の浄化処理を対象にして述べてきたが、生ゴミや汚泥や畜産業における家畜のし尿処理にも有効活用できることは言うまでもなく、本発明品を使用する上記各種処理に対応した処理方法が確立される。
【図面の簡単な説明】
【図１】本発明の廃水浄化処理用基材製造システム。
【図２】廃水浄化処理用基材の違いによる廃水処理の実験装置。
【図１】
2009160564.tif 000005
【図２】
2009160564.tif 000006